(57)【要約】【課題】人体に無害であり、コストが低く、容易に購入でき、熱分解特性にも優れた有機成分を使用しながら、１回の露光で高解像度及び高精度のバリアリブパターンを製造できる感光性ペースト組成物を提供する。【解決手段】有機成分及び無機成分を含む感光性ペースト組成物において、前記有機成分及び無機成分の平均屈折率がそれぞれ１．５以下であることを特徴とする感光性ペースト組成物である。【選択図】なし【特許請求の範囲】
【請求項１】
有機成分及び無機成分を含む感光性ペースト組成物において、前記有機成分及び無機成分の平均屈折率がそれぞれ１．５以下であることを特徴とする感光性ペースト組成物。
【請求項２】
前記有機成分は、バインダー、架橋剤及び光開始剤を含み、前記無機成分は、低融点ガラス粉末及び高融点ガラス粉末を含むことを特徴とする請求項１に記載の感光性ペースト組成物。
【請求項３】
前記バインダー及び前記架橋剤は、芳香族基を含まず、その屈折率は、それぞれ１．５未満であることを特徴とする請求項２に記載の感光性ペースト組成物。
【請求項４】
前記バインダーは、アクリル系樹脂を含むことを特徴とする請求項２または３に記載の感光性ペースト組成物。
【請求項５】
前記アクリル系樹脂は、カルボキシル基を有するモノマーとエチレン性不飽和基を有するモノマーとの共重合反応によって製造された共重合体であって、
前記カルボキシル基を有するモノマーは、アクリル酸、メタクリル酸、フマル酸、マレイン酸、ビニル酢酸及びこれらの無水物からなる群から選択される１以上であり、
前記エチレン性不飽和基を有するモノマーは、メチルアクリレート、エチルアクリレート、ｎ−プロピルアクリレート、イソプロピルアクリレート、ｎ−ブチルアクリレート、ｓｅｃ−ブチルアクリレート、イソブチルアクリレート、ｔｅｒｔ−ブチルアクリレート、ｎ−ペンチルアクリレート、アリルアクリレート、ブトキシエチルアクリレート、ブトキシトリエチレングリコールアクリレート、シクロへキシルアクリレート、ジシクロペンタニルアクリレート、ジシクロペンテニルアクリレート、２−エチルへキシルアクリレート、グリセロールアクリレート、グリシジルアクリレート、イソボルニルアクリレート、イソデシルアクリレート、イソオクチルアクリレート、ラウリルアクリレート、２−メトキシエチルアクリレート、メトキシエチレングリコールアクリレート、メトキシジエチレングリコールアクリレート、ステアリルアクリレート、２−ヒドロキシエチルアクリレート、２−ヒドロキシプロピルアクリレート及びアミノエチルアクリレートからなる群から選択されるモノアクリレート、及び前記モノアクリレート分子内のアクリレートの一部または全部をメタクリレートに置換したものからなる群から選択される１以上であることを特徴とする請求項４に記載の感光性ペースト組成物。
【請求項６】
前記バインダーは、前記共重合体のカルボキシル基と、エチレン性不飽和基を有する化合物とを反応させることによって形成される架橋性基を有する化合物を含み、
前記エチレン性不飽和基を有する化合物は、アクリロイルクロライド、メタクリロイルクロライド、アリルクロライド、グリシジルアクリレート、グリシジルメタクリレート、３，４−エポキシシクロへキシルメチルアクリレート、３，４−エポキシシクロへキシルメチルメタクリレート、３，４−エポキシシクロへキシルメチルアクリレート及び３、４−エポキシシクロへキシルメチルメタクリレートからなる群から選択されることを特徴とする請求項５に記載の感光性ペースト組成物。
【請求項７】
前記バインダーは、セルロース、メチルセルロース、エチルセルロース、ｎ−プロピルセルロース、ヒドロキシエチルセルロース、２−ヒドロキシエチルセルロース、メチル−２−ヒドロキシエチルセルロース、ヒドロキシプロピルセルロース、ヒドロキシプロピルメチルセルロース、ヒドロキシブチルメチルセルロース、ヒドロキシプロピルメチルセルロースフタレート、セルロースニトレート、セルロースアセテート、セルローストリアセテート、セルロースアセテートブチレート、セルロースアセテートプロピオネート、セルロースプロピオネート、（アクリルアミドメチル）セルロースアセテートプロピオネート、（アクリルアミドメチル）セルロースアセテートブチレート、シアノエチレートセルロース、ペクチン酸、キトサン、キチン、カルボキシメチルセルロース、カルボキシメチルセルロースナトリウム塩、カルボキシエチルセルロース及びカルボキシエチルメチルセルロースからなる群から選択る１以上の物質をさらに含むことを特徴とする請求項２〜６のいずれか１項に記載の感光性ペースト組成物。
【請求項８】
前記共重合体の重量平均分子量は、５，０００ないし５０，０００ｇ／ｍｏｌであり、酸価は、５０ないし２５０ｍｇＫＯＨ／ｇであることを特徴とする請求項５〜７のいずれか１項に記載の感光性ペースト組成物。
【請求項９】
前記バインダーの含量は、前記有機成分１００質量部に対して３０ないし８０質量部であることを特徴とする請求項２〜８のいずれか１項に記載の感光性ペースト組成物。
【請求項１０】
前記架橋剤は、モノアクリレート系架橋剤または多官能アクリレート系架橋剤であって、
前記モノアクリレート系架橋剤は、アクリル酸、メチルアクリレート、エチルアクリレート、ｎ−プロピルアクリレート、イソプロピルアクリレート、ｎ−ブチルアクリレート、ｓｅｃ−ブチルアクリレート、イソブチルアクリレート、ｔｅｒｔ−ブチルアクリレート、ｎ−ペンチルアクリレート、アリルアクリレート、ブトキシエチルアクリレート、ブトキシトリエチレングリコールアクリレート、シクロへキシルアクリレート、ジシクロペンタニルアクリレート、ジシクロペンテニルアクリレート、２−エチルへキシルアクリレート、グリセロールアクリレート、グリシジルアクリレート、イソボルニルアクリレート、イソデシルアクリレート、イソオクチルアクリレート、ラウリルアクリレート、２−メトキシエチルアクリレート、メトキシエチレングリコールアクリレート、メトキシジエチレングリコールアクリレート、ステアリルアクリレート、２−ヒドロキシエチルアクリレート、２−ヒドロキシプロピルアクリレート及びアミノエチルアクリレートからなる群から選択されるモノアクリレート、及び前記モノアクリレート分子内のアクリレートの一部または全部をメタクリレートに置換したものからなる群から選択される１以上であり、
前記多官能アクリレート系架橋剤は、１，６−へキサンジオールジアクリレート、１，６−へキサンジオール（エトキシ化）ジアクリレート、１，４−ブタンジオールジアクリレート、２−ブチル−２−エチル−１，３−プロパンジオールジアクリレート、１，９−ノナンジオールジアクリレート、トリプロピレングリコールジアクリレート、ジプロピレングリコールジアクリレート及びテトラエチレングリコールジアクリレートからなる群から選択されるジアクリレート系架橋剤；トリメチロールプロパントリアクリレート、トリメチロールプロパン（エトキシ化）トリアクリレート、グリセリン（プロポキシ化）トリアクリレート、ペンタエリトリトールトリアクリレート及びトリメチロールプロパン（プロポキシ化）−３−トリアクリレートからなる群から選択されるトリアクリレート系架橋剤；ジトリメチロールプロパンテトラアクリレート、テトラメチロールプロパンテトラアクリレート及びペンタエリトリトールテトラアクリレートからなる群から選択されるテトラアクリレート系架橋剤；ペンタアクリレート系架橋剤；ジペンタエリトリトール及びヘキサアクリレートからなる群から選択されるヘキサアクリレート系架橋剤；及びその混合物からなる群から選択されることを特徴とする請求項２〜９のいずれか１項に記載の感光性ペースト組成物。
【請求項１１】
前記架橋剤の含量は、前記有機成分１００質量部に対して１５ないし６０質量部であることを特徴とする請求項２〜１０のいずれか１項に記載の感光性ペースト組成物。
【請求項１２】
前記光開始剤は、ベンゾフェノン、ｏ−ベンゾイルベンゾ酸メチル、４，４’−ビス（ジメチルアミン）ベンゾフェノン、４，４’−ビス（ジエチルアミノ）ベンゾフェノン、２，２−ジエトキシアセトフェノン、２，２−ジメトキシ−２−フェニル−２−フェニルアセトフェノン、２−メチル−［１−（メチルチオ）フェニル］−２−モルフォリノプロパン−１−オン、２−ベンジル−２−ジメチルアミノ−１−（４−モルフォリノフェニル）−１−ブタノン、ビス（２，６−ジメトキシベンゾイル）−２，４，４−トリメチルペンチルホスフィンオキシド及びビス（２，４，６−トリメチルベンゾイル）フェニルホスフィンオキシドからなる群から選択される１以上であることを特徴とする請求項２〜１１のいずれか１項に記載の感光性ペースト組成物。
【請求項１３】
前記光開始剤の含量は、前記有機成分１００質量部に対して０．５ないし２０質量部であることを特徴とする請求項２〜１２のいずれか１項に記載の感光性ペースト組成物。
【請求項１４】
前記有機成分は、増感剤、重合禁止剤、酸化防止剤、紫外線吸光剤、消泡剤、分散剤、レベリング剤、可塑剤及び揺変剤からなる群から選択される１以上の添加剤をさらに含むことを特徴とする請求項２〜１３のいずれか１項に記載の感光性ペースト組成物。
【請求項１５】
前記有機成分は、沸点が１５０℃以上の溶剤を含むことを特徴とする請求項２〜１４のいずれか１項に記載の感光性ペースト組成物。
【請求項１６】
前記溶剤は、エチルカルビトール、ブチルカルビトール、エチルカルビトールアセテート、ブチルカルビトールアセテート、テキサノール、テルピン油、ジエチレングリコール、ジプロピレングリコール、トリプロピレングリコール、ジプロピレングリコールメチルエーテル、ジプロピレングリコールエチルエーテル、ジプロピレングリコールモノメチルエーテルアセテート、γ−ブチロラクトン、セロソルブアセテート及びブチルセロソルブアセテートからなる群から選択される１以上であることを特徴とする請求項１５に記載の感光性ペースト組成物。
【請求項１７】
前記有機成分の含量は、前記感光性ペースト組成物１００体積部に対して２０ないし７０体積部であることを特徴とする請求項１〜１６のいずれか１項に記載の感光性ペースト組成物。
【請求項１８】
前記無機成分の含量は、前記感光性ペースト組成物１００体積部に対して３０ないし８０体積部であることを特徴とする請求項１〜１７のいずれか１項に記載の感光性ペースト組成物。
【請求項１９】
前記低融点ガラス粉末は、平均屈折率が１．５２未満であることを特徴とする請求項２〜１８のいずれか１項に記載の感光性ペースト組成物。
【請求項２０】
前記低融点ガラス粉末は、ケイ素（Ｓｉ）、ホウ素（Ｂ）、アルミニウム（Ａｌ）、バリウム（Ｂａ）、亜鉛（Ｚｎ）、マグネシウム（Ｍｇ）、カルシウム（Ｃａ）、リン（Ｐ）、バナジウム（Ｖ）、モリブデン（Ｍｏ）及びテルル（Ｔｅ）からなる群から選択される元素の酸化物を３種以上含む複合酸化物であることを特徴とする請求項２〜１９のいずれか１項に記載の感光性ペースト組成物。
【請求項２１】
前記低融点ガラス粉末は、ＳｉＯ２−Ｂ２Ｏ３−Ａｌ２Ｏ３系、ＳｉＯ２−Ｂ２Ｏ３−ＢａＯ系、ＳｉＯ２−Ｂ２Ｏ３−ＣａＯ系、ＺｎＯ−Ｂ２Ｏ３−Ａｌ２Ｏ３系、ＺｎＯ−ＳｉＯ２−Ｂ２Ｏ３系、Ｐ２Ｏ５系、ＳｎＯ−Ｐ２Ｏ５系、Ｖ２Ｏ５−Ｐ２Ｏ５系、Ｖ２Ｏ５−Ｍｏ２Ｏ３系、Ｖ２Ｏ５−Ｐ２Ｏ５−ＴｅＯ２系、ＳｉＯ２−Ｂ２Ｏ３−Ａｌ２Ｏ３−Ｆ系、ＳｉＯ２−Ｂ２Ｏ３−ＢａＯ−Ｆ系、ＳｉＯ２−Ｂ２Ｏ３−ＣａＯ−Ｆ系、ＺｎＯ−Ｂ２Ｏ３−Ａｌ２Ｏ３−Ｆ系、ＺｎＯ−ＳｉＯ２−Ｂ２Ｏ３−Ｆ系、Ｐ２Ｏ５−Ｆ系、ＳｎＯ−Ｐ２Ｏ５−Ｆ系、Ｖ２Ｏ５−Ｐ２Ｏ５−Ｆ系、Ｖ２Ｏ５−Ｍｏ２Ｏ３−Ｆ系及びＶ２Ｏ５−Ｐ２Ｏ５−ＴｅＯ２−Ｆ系からなる群から選択される１以上のガラス粉末であることを特徴とする請求項２０に記載の感光性ペースト組成物。
【請求項２２】
前記低融点ガラス粉末の粒子径は、中央値Ｄ５０が２ないし５μｍであり、最小値Ｄｍｉｎが、０．１μｍ以上であり、最大値Ｄｍａｘが、２０μｍ以下であることを特徴とする請求項２〜２１のいずれか１項に記載の感光性ペースト組成物。
【請求項２３】
前記低融点ガラス粉末の含量は、前記無機成分１００体積部に対して６０ないし９５体積部であることを特徴とする請求項２〜２２のいずれか１項に記載の感光性ペースト組成物。
【請求項２４】
前記高融点ガラス粉末は、平均屈折率が１．５０未満であることを特徴とする請求項２〜２３のいずれか１項に記載の感光性ペースト組成物。
【請求項２５】
前記高融点ガラス粉末は、Ｓｉ、Ｂ、Ａｌ、Ｂａ、Ｚｎ、Ｍａ及びＣａからなる群から選択される元素の酸化物を２種以上含む複合酸化物であることを特徴とする請求項２〜２４のいずれか１項に記載の感光性ペースト組成物。
【請求項２６】
前記高融点ガラス粉末は、ＳｉＯ２−Ｂ２Ｏ３系、ＳｉＯ２−Ｂ２Ｏ３−Ａｌ２Ｏ３系、ＳｉＯ２−Ｂ２Ｏ３−ＢａＯ系、ＳｉＯ２−Ｂ２Ｏ３−ＣａＯ系、ＳｉＯ２−Ｂ２Ｏ３−ＭｇＯ系、ＳｉＯ２−Ａｌ２Ｏ３−ＢａＯ系、ＳｉＯ２−Ａｌ２Ｏ３−ＣａＯ系及びＳｉＯ２−Ａｌ２Ｏ３−ＭｇＯ系からなる群から選択される１以上のガラス粉末であることを特徴とする請求項２５に記載の感光性ペースト組成物。
【請求項２７】
前記高融点ガラス粉末の粒子径は、中央値Ｄ５０が１ないし４μｍであり、最小値Ｄｍｉｎが、０．１μｍ以上であり、最大値Ｄｍａｘが、２０μｍ以下であることを特徴とする請求項２〜２６のいずれか１項に記載の感光性ペースト組成物。
【請求項２８】
前記高融点ガラス粉末の含量は、前記無機成分１００体積部に対して５ないし４０体積部であることを特徴とする請求項２〜２７のいずれか１項に記載の感光性ペースト組成物。
【請求項２９】
請求項１〜２８のいずれか１項に記載の感光性ペースト組成物を利用して製造されたプラズマディスプレイパネル用バリアリブ。
【請求項３０】
請求項２９に記載のバリアリブを含むプラズマディスプレイパネル。
【発明の詳細な説明】
【技術分野】
【０００１】
本発明は、感光性ペースト組成物、それを利用して製造されたプラズマディスプレイパネル用バリアリブ及びそれを備えるプラズマディスプレイパネルに係る。
【背景技術】
【０００２】
近年、液晶表示装置（ＬＣＤ）、電界放出表示装置（ＦＥＤ）、プラズマディスプレイパネル（ＰＤＰ）などの平面表示装置が活発に開発されている。これら平面表示装置の中でプラズマディスプレイパネルは、他の平面表示装置に比べて輝度及び発光効率が高く、視野角も広いという長所がある。したがって、４０インチ以上の大型表示装置では、プラズマディスプレイパネルが従来の陰極線管（ＣＲＴ）を代替する表示装置として脚光を浴びている。
【０００３】
図１に、従来のプラズマディスプレイパネルの構造を示す。
【０００４】
図１を参照すれば、ＰＤＰは、前方パネル１１０及び後方パネル１２０を備える。前記前方パネル１１０は、前面基板１１１、前記前面基板の背面１１１ａに形成されたＹ電極１１２とＸ電極１１３とを備えた維持電極対１１４、前記維持電極対１１４を覆う前方誘電体層１１５、及び前記前方誘電体層１１５を覆う保護膜１１６を備える。前記Ｙ電極１１２および前記Ｘ電極１１３は、それぞれ、ＩＴＯで形成された透明電極１１２ｂ、１１３ｂと、明暗向上のための黒色電極（図示せず）及び導電性を付与する白色電極（図示せず）で構成されるバス電極１１２ａ、１１３ａと、を備える。前記バス電極１１２ａ、１１３ａは、ＰＤＰの左右の側に配置された連結ケーブル（図示せず）と連結される。
【０００５】
前記後方パネル１２０は、背面基板１２１、背面基板の前面１２１ａに前記維持電極対１１４と交差して形成されたアドレス電極１２２、前記アドレス電極１２２を覆う後方誘電体層１２３、前記後方誘電体層１２３上に形成され、発光セル１２６を区画するバリアリブ１２４、及び前記発光セル内に配置された蛍光体層１２５を備える。前記アドレス電極１２２は、ＰＤＰの上下の側に配置された連結ケーブルと連結される。
【０００６】
前記のようなＰＤＰ構造において、バリアリブ１２４は、下板（または背面基板）に形成される構造物であって、放電空間の確保及び隣接したセル間の電気的及び光学的クロストークを防止する。このようなバリアリブ１２４は、ＰＤＰの種類によって形態（ストライプ型または格子型）及び寸法（幅及びピッチ）が多様である。
【０００７】
バリアリブは、ＰＤＰの下板にアドレス電極を、さらにその上に誘電体を形成した後、例えば、スクリーン印刷法、サンドブラスト法、エッチング法またはフォトリソグラフィ法を利用して形成される。
【０００８】
スクリーン印刷法は、パターン形成されたマスクを使用して印刷用バリアリブペーストを圧搾して基板に印刷し、これを乾燥させて溶媒を除去した後、再び印刷及び乾燥を数回反復して所望の厚さの乾燥した膜を形成し、焼成工程を経てバリアリブ膜を得る方法である。しかし、この方法は、工程時間が長く、低い解像度及び反復された印刷作業による誤整列によって、均一なパターンのバリアリブが得難いという問題点がある。
【０００９】
サンドブラスト法は、バリアリブペーストをテーブルコータを利用して一度に印刷し、かつ乾燥させることによって所望の厚さの膜を形成した後、耐サンディング性を有するドライフィルムレジストをラミネートさせ、露光及び現像工程を行ってパターニングする。次いで、ドライフィルムレジストパターンをマスクとして使用してサンディング工程で高圧の微細研磨剤を噴射させてバリアリブをパターン化し、残りのドライフィルムレジストを除去した後、焼成工程を経ることによってバリアリブを完成する。しかし、このようなサンドブラスト法もスクリーン印刷法に比べて高い解像度のバリアリブ形成が可能であるという長所はあるが、工程が複雑であり、研磨剤による衝撃で電極端子部が損傷されるという短所がある。
【００１０】
エッチング法は、サンドブラスト法と類似した方法であり、サンディング工程の代りに焼成した膜をエッチング液を使用してパターン形成してバリアリブを形成する方法であって、高解像度が可能であるという長所があるが、製造コストが高いという短所を有する。
【００１１】
フォトリソグラフィ法は、感光性ペーストを印刷及び乾燥して所望の厚さの膜を形成した後、フォトマスクを装着した紫外線露光装置を利用して露光した後、再び印刷、乾燥、及び露光工程を数回反復し、現像工程で非露光部を選択的に除去し、焼成工程を経ることによってバリアリブを製造する。フォトリソグラフィ法は、スクリーン印刷法に比べて高解像度のバリアリブが得られ、サンドブラスト法に比べてドライフィルムレジスト及びサンディング工程を必要としないという長所があるが、工程処理回数が多く、反復工程時に誤整列による問題が発生する恐れがあるという短所がある。
【００１２】
前記問題点を解決するために特許文献１には、高屈折率の有機成分と低屈折率の無機成分とを使用して、有機成分と無機成分との屈折率差を最小化することによって工程処理回数を最小化する方法を開示している。
【特許文献１】米国特許第６，１９７，４８０号明細書
【発明の開示】
【発明が解決しようとする課題】
【００１３】
しかしながら、前記特許文献１に記載の方法では、バインダーに高屈折率を与えるために、熱分解特性が悪く、人体に有害な芳香族基及びＢｒ元素を含む材料を用いており、また高屈折率の架橋剤は、Ｓ元素を含む材料を用いているため合成が難しく、コストが高いという問題点を有している。そこで本発明は、上記の問題点を解決し、人体に無害であり、コストが低く、容易に購入でき、熱分解特性にも優れた有機成分を使用し、１回の露光で高解像度及び高精度のバリアリブパターンを製造できる感光性ペースト組成物、これを利用して製造されたＰＤＰのバリアリブ及びこれを備えるＰＤＰを提供することを目的とする。
【課題を解決するための手段】
【００１４】
本発明は、前記目的を達成するために、有機成分及び無機成分を含む感光性ペースト組成物において、前記有機成分及び無機成分の平均屈折率がそれぞれ１．５以下であることを特徴とする感光性ペースト組成物を提供する。
【００１５】
また、本発明は、前記感光性ペースト組成物を利用して製造されたＰＤＰのバリアリブを提供する。
【００１６】
さらに、本発明は、前記バリアリブを備えるＰＤＰを提供する。
【発明の効果】
【００１７】
本発明によれば、人体に無害であり、コストが低く、容易に購入でき、熱分解特性に優れた有機成分を使用し、１回の露光のみで高解像度及び高精度のバリアリブパターンを有するＰＤＰのバリアリブを製造しうる。
【発明を実施するための最良の形態】
【００１８】
以下、本発明についてさらに詳細に説明する。
【００１９】
本発明による感光性ペースト組成物は、有機成分及び無機成分を含む。前記有機成分および前記無機成分の平均屈折率は、それぞれ１．５以下であり、特には、それぞれ１．５未満である。本明細書中、平均屈折率は、個々の成分を混合した後に測定した屈折率の値を意味し、後述の実施例に記載の方法で測定した値を用いるものとする。なお、有機成分の平均屈折率は、溶剤を含有しない値である。
【００２０】
好ましくは、前記有機成分は、バインダー、架橋剤、および光開始剤を含む。さらに添加剤を含んでもよい。前記無機成分は、好ましくは、低融点ガラス粉末及び高融点ガラス粉末を含む。
【００２１】
前記有機成分の含量は、感光性ペースト１００体積部に対して２０ないし７０体積部であることが好ましい。前記有機成分の含量が前記範囲より少ない場合には、印刷性及び露光感度が劣る場合があり、前記範囲を超える場合は、焼成時に収縮率が大きくなってバリアリブ形状が崩れる場合がある。
【００２２】
前記有機成分のうちバインダー及び架橋剤は、好ましくはベンゼン環及びナフタレン環などの芳香族基がなく、より好ましくは脂肪族基のみで構成され、その屈折率は、好ましくは、それぞれ１．５未満である。前記バインダーまたは前記架橋剤として、２種類以上の成分が用いられる場合、前記屈折率の値は、各成分の屈折率の平均値を用いる。
【００２３】
前記バインダーとしては、例えばアルカリ現像液に可溶性である樹脂が用いられうるが、コストが低く、かつ組成変化による特性調節が容易であるという理由でカルボキシル基を有するアクリル系樹脂が好ましい。
【００２４】
前記アクリル系樹脂は、アルカリ水溶液に現像させる役割以外に、感光性ペースト中の無機成分の分散性を良好にし、適切な粘度及び弾性を与える役割も担う。前記アクリル系樹脂は、好ましくは、カルボキシル基を有するモノマーとエチレン性不飽和基を有するモノマーとの共重合反応によって製造される共重合体である。前記カルボキシル基を有するモノマーは、例えば、アクリル酸、メタクリル酸、フマル酸、マレイン酸、ビニル酢酸及びこれらの無水物からなる群から選択される１以上であり、前記エチレン性不飽和基を有するモノマーは、好ましくは、メチルアクリレート、エチルアクリレート、ｎ−プロピルアクリレート、イソプロピルアクリレート、ｎ−ブチルアクリレート、ｓｅｃ−ブチルアクリレート、イソブチルアクリレート、ｔｅｒｔ−ブチルアクリレート、ｎ−ペンチルアクリレート、アリルアクリレート、ブトキシエチルアクリレート、ブトキシトリエチレングリコールアクリレート、シクロへキシルアクリレート、ジシクロペンタニルアクリレート、ジシクロペンテニルアクリレート、２−エチルへキシルアクリレート、グリセロールアクリレート、グリシジルアクリレート、イソボルニルアクリレート、イソデシルアクリレート、イソオクチルアクリレート、ラウリルアクリレート、２−メトキシエチルアクリレート、メトキシエチレングリコールアクリレート、メトキシジエチレングリコールアクリレート、ステアリルアクリレート、２−ヒドロキシエチルアクリレート、２−ヒドロキシプロピルアクリレート、アミノエチルアクリレート及び前記モノアクリレート分子内のアクリレートの一部または全部をメタクリレートに置換したものからなる群から選択される１以上である。
【００２５】
また、バインダーとしては、好ましくは、前記共重合体のカルボキシル基と、エチレン性不飽和基を有する化合物とを反応させることによって形成される架橋性基を有する化合物を含んでもよい。前記エチレン性不飽和基を有する化合物としては、例えば、アクリロイルクロライド、メタクリロイルクロライド、アリルクロライド、グリシジルアクリレート、グリシジルメタクリレート、３，４−エポキシシクロへキシルメチルアクリレート、３，４−エポキシシクロへキシルメチルメタクリレート、３，４−エポキシシクロへキシルメチルアクリレート及び３，４−エポキシシクロへキシルメチルメタクリレートなどが用いられうる。２以上の化合物を併せて用いてもよい。
【００２６】
また、前記バインダーは、前記共重合体、または前記架橋性基を有する化合物を単独で使用してもよいが、膜レベリングや揺変特性の向上などの目的で、例えば、セルロース、メチルセルロース、エチルセルロース、ｎ−プロピルセルロース、ヒドロキシエチルセルロース、２−ヒドロキシエチルセルロース、メチル−２−ヒドロキシエチルセルロース、ヒドロキシプロピルセルロース、ヒドロキシプロピルメチルセルロース、ヒドロキシブチルメチルセルロース、ヒドロキシプロピルメチルセルロースフタレート、セルロースニトレート、セルロースアセテート、セルローストリアセテート、セルロースアセテートブチレート、セルロースアセテートプロピオネート、セルロースプロピオネート、（アクリルアミドメチル）セルロースアセテートプロピオネート、（アクリルアミドメチル）セルロースアセテートブチレート、シアノエチレートセルロース、ペクチン酸、キトサン、キチン、カルボキシメチルセルロース、カルボキシメチルセルロースナトリウム塩、カルボキシエチルセルロース及びカルボキシエチルメチルセルロースからなる群から選択される１以上の物質を混合して使用してもよい。
【００２７】
前記共重合体の重量平均分子量は、５，０００ないし５０，０００ｇ／ｍｏｌであることが好ましく、酸価は、５０ないし２５０ｍｇＫＯＨ／ｇであることが好ましい。前記共重合体の分子量が５，０００ｇ／ｍｏｌ未満であると、ペーストの製造時に粘度が低くなり印刷性に劣る場合があり、５０，０００ｇ／ｍｏｌを超えると、現像速度が過度に遅いか、または現像されない場合がある。また、共重合体の酸価が５０ｍｇＫＯＨ／ｇ未満であると、現像性に劣る場合があり、２５０ｍｇＫＯＨ／ｇを超えると、露光された部分まで現像される場合がある。
【００２８】
前記バインダーの含量は、前記有機成分１００質量部に対して３０ないし８０質量部が好ましい。含量が前記範囲を下回る場合には、ペーストのコーティング性及び分散性に劣る場合があり、前記範囲を超える場合には、露光時に架橋反応が不十分であって所望の形状のパターンが得られないおそれがある。
【００２９】
前記架橋剤としては、好ましくは、モノアクリレート系架橋剤または多官能アクリレート系架橋剤が用いられる。モノアクリレート系架橋剤としては、以下に制限されるものではないが、例えば、アクリル酸、メチルアクリレート、エチルアクリレート、ｎ−プロピルアクリレート、イソプロピルアクリレート、ｎ−ブチルアクリレート、ｓｅｃ−ブチルアクリレート、イソブチルアクリレート、ｔｅｒｔ−ブチルアクリレート、ｎ−ペンチルアクリレート、アリルアクリレート、ブトキシエチルアクリレート、ブトキシトリエチレングリコールアクリレート、シクロへキシルアクリレート、ジシクロペンタニルアクリレート、ジシクロペンテニルアクリレート、２−エチルへキシルアクリレート、グリセロールアクリレート、グリシジルアクリレート、イソボルニルアクリレート、イソデシルアクリレート、イソオクチルアクリレート、ラウリルアクリレート、２−メトキシエチルアクリレート、メトキシエチレングリコールアクリレート、メトキシジエチレングリコールアクリレート、ステアリルアクリレート、２−ヒドロキシエチルアクリレート、２−ヒドロキシプロピルアクリレート、アミノエチルアクリレート、または前記モノアクリレート分子内のアクリレートの一部または全部をメタクリレートに置換したものが挙げられる。多官能アクリレート系架橋剤としては、以下に制限されるものではないが、例えば、１，６−へキサンジオールジアクリレート、１，６−へキサンジオール（エトキシ化）ジアクリレート、１，４−ブタンジオールジアクリレート、２−ブチル−２−エチル−１，３−プロパンジオールジアクリレート、１，９−ノナンジオールジアクリレート、トリプロピレングリコールジアクリレート、ジプロピレングリコールジアクリレート、またはテトラエチレングリコールジアクリレートのようなジアクリレート系；トリメチロールプロパントリアクリレート、トリメチロールプロパン（エトキシ化）トリアクリレート、グリセリン（プロポキシ化）トリアクリレート、ペンタエリトリトールトリアクリレート、またはトリメチロールプロパン（プロポキシ化）−３−トリアクリレートのようなトリアクリレート系；ジトリメチロールプロパンテトラアクリレート、テトラメチロールプロパンテトラアクリレート、またはペンタエリトリトールテトラアクリレートのようなテトラアクリレート系；ジペンタエリトリトールペンタアクリレートのようなペンタアクリレート系；ジペンタエリトリトールヘキサアクリレートのようなヘキサアクリレート系などが挙げられる。２以上の架橋剤が用いられてもよい。
【００３０】
前記架橋剤の含量は、前記有機成分１００質量部に対して、好ましくは１５ないし７０質量部であり、より好ましくは１５ないし６０質量部であり、さらに好ましくは２０ないし６０質量部である。架橋剤の含量が前記範囲を下回る場合には、露光感度に劣る場合があり、前記範囲を超える場合には、焼成時にバリアリブ形状の短絡や脱落などが発生するおそれがある。
【００３１】
前記光開始剤としては、公知の光開始剤を用いればよい。前記光開始剤は、使用量が少なく屈折率や熱分解特性に及ぼす影響が微小であるので、芳香族基を含んでもよい。前記光開始剤としては、以下に制限されるものではないが、例えば、ベンゾフェノン、ｏ−ベンゾイルベンゾ酸メチル、４，４’−ビス（ジメチルアミン）ベンゾフェノン、４，４’−ビス（ジエチルアミノ）ベンゾフェノン、２，２−ジエトキシアセトフェノン、２，２−ジメトキシ−２−フェニル−２−フェニルアセトフェノン、２−メチル−［１−（メチルチオ）フェニル］−２−モルフォリノプロパン−１−オン、２−ベンジル−２−ジメチルアミノ−１−（４−モルフォリノフェニル）−１−ブタノン、ビス（２，６−ジメトキシベンゾイル）−２，４，４−トリメチルペンチルホスフィンオキシド及びビス（２，４，６−トリメチルベンゾイル）フェニルホスフィンオキシドが挙げられる。２以上の光開始剤を用いてもよい。
【００３２】
前記光開始剤の含量は、前記有機成分１００質量部に対して、好ましくは０．５ないし２０質量部であり、より好ましくは１ないし２０質量部である。前記光開始剤の含量が前記範囲を下回ると、露光感度に劣る場合があり、前記範囲を超えると、非露光部まで現像されないという場合がある。
【００３３】
前記有機成分のうち、前記添加剤は、必要に応じて用いられうる。このような添加剤としては、例えば、感度を向上させる増感剤、組成物の保存性を向上させる重合禁止剤及び酸化防止剤、解像度を向上させる紫外線吸光剤、組成物内の気泡を減らす消泡剤、分散性を向上させる分散剤、印刷時に膜の平坦性を向上させるレベリング剤、印刷特性を向上させる可塑剤及び揺変特性を付与する揺変剤などが挙げられる。
【００３４】
また、前記有機成分は、粘度調節のために溶剤を含んでもよい。このような溶剤としては、好ましくは、バインダー及び光開始剤を溶解させ、架橋剤及びその他の添加剤とよく混合されるものが用いられ、好ましくは、常圧での沸点が１５０℃以上であるものが用いられる。常圧での沸点が１５０℃未満である場合には、組成物の製造工程、特に３−ロールミル工程で揮発しやすく、また印刷時に溶剤が過度に速く揮発されて印刷状態が不良になる場合がある。好ましくは、以下に制限されるものではないが、エチルカルビトール、ブチルカルビトール、エチルカルビトールアセテート、ブチルカルビトールアセテート、テキサノール、テルピン油、ジエチレングリコール、ジプロピレングリコール、トリプロピレングリコール、ジプロピレングリコールメチルエーテル、ジプロピレングリコールエチルエーテル、ジプロピレングリコールモノメチルエーテルアセテート、γ−ブチロラクトン、セロソルブアセテート及びブチルセロソルブアセテートからなる群から選択される１以上が用いられうる。
【００３５】
前記溶剤の含量は、特に限定されないが、好ましくは、ペーストの粘度が印刷またはコーティングに適するように調整される。
【００３６】
前記無機成分の含量は、感光性ペースト組成物１００体積部に対して３０ないし８０体積部であることが好ましい。含量が前記範囲未満である場合には、焼成時に収縮率が高くてバリアリブ形状が崩れる場合がある。一方、前記範囲を超えると、印刷性及び露光感度に劣る場合がある。前記無機成分のうち前記低融点ガラス粉末は、焼成工程時に焼結され、緻密なバリアリブ膜を形成する役割を担い、前記高融点ガラス粉末は、焼成工程時にバリアリブ膜が崩れないように形態を維持させる役割を担う。
【００３７】
前記低融点ガラス粉末は、好ましくは平均屈折率が１．５２未満であり、このような屈折率を有する物質としては、以下に制限されないが、例えば、Ｓｉ、Ｂ、Ａｌ、Ｂａ、Ｚｎ、Ｍｇ、Ｃａ、Ｐ、Ｖ、Ｍｏ及びＴｅなどの酸化物を３種以上含む複合酸化物が挙げられ、これらの低融点ガラス粉末は、単独または２種で混合して用いられうる。前記低融点ガラス粉末の具体的な例としては、例えば、ＳｉＯ２−Ｂ２Ｏ３−Ａｌ２Ｏ３系、ＳｉＯ２−Ｂ２Ｏ３−ＢａＯ系、ＳｉＯ２−Ｂ２Ｏ３−ＣａＯ系、ＺｎＯ−Ｂ２Ｏ３−Ａｌ２Ｏ３系、ＺｎＯ−ＳｉＯ２−Ｂ２Ｏ３系、Ｐ２Ｏ５系、ＳｎＯ−Ｐ２Ｏ５系、Ｖ２Ｏ５−Ｐ２Ｏ５系、Ｖ２Ｏ５−Ｍｏ２Ｏ３系、またはＶ２Ｏ５−Ｐ２Ｏ５−ＴｅＯ２系などが挙げられる。
【００３８】
前記低融点ガラス粉末としては、前記複合酸化物にＦ成分を含有したものを使用してもよい。具体的な例としては、ＳｉＯ２−Ｂ２Ｏ３−Ａｌ２Ｏ３−Ｆ系、ＳｉＯ２−Ｂ２Ｏ３−ＢａＯ−Ｆ系、ＳｉＯ２−Ｂ２Ｏ３−ＣａＯ−Ｆ系、ＺｎＯ−Ｂ２Ｏ３−Ａｌ２Ｏ３−Ｆ系、ＺｎＯ−ＳｉＯ２−Ｂ２Ｏ３−Ｆ系、Ｐ２Ｏ５−Ｆ系、ＳｎＯ−Ｐ２Ｏ５−Ｆ系、Ｖ２Ｏ５−Ｐ２Ｏ５−Ｆ系、Ｖ２Ｏ５−Ｍｏ２Ｏ３−Ｆ系、またはＶ２Ｏ５−Ｐ２Ｏ５−ＴｅＯ２−Ｆ系からなる群から選択されるものが挙げられる。これらの低融点ガラス粉末は、単独または２種以上混合して使用されうる。
【００３９】
前記低融点ガラス粉末の粒子形状は、特に限定されないが、球形に近いことが好ましく、特に好ましくは球形である。球形に近いほど充填率及び紫外線透過度においてより優秀な特性を示す。
【００４０】
前記低融点ガラス粉末の粒子径は、中央値Ｄ５０が２ないし５μｍ、最小値Ｄｍｉｎは、０．１μｍ以上、最大値Ｄｍａｘは、２０μｍ以下であることが好ましい。中央値Ｄ５０が２μｍ未満であるか、または最小値Ｄｍｉｎが０．１μｍ未満である場合、分散性が低下して印刷特性が悪くなり、焼成時の収縮率が大きく、所望の形態のバリアリブが得られない場合がある。中央値Ｄ５０が５μｍを超えるか、または最大値Ｄｍａｘが２０μｍを超えれば、バリアリブの緻密性及びバリアリブ形状の直進性が劣る場合がある。
【００４１】
前記低融点ガラス粉末の軟化温度Ｔｓ１は、下記数式１を満足することが好ましい。
【００４２】
【数１】
2008233901.tif 000002
【００４３】
前記低融点ガラス粉末の軟化温度Ｔｓ１が（焼成温度−８０℃）より低いと、焼成時にバリアリブ形状が崩れる場合があり、軟化温度が焼成温度を超えると、焼結が不十分になる場合がある。上記数式１で、焼成温度は、バリアリブを形成する工程における焼成温度であり、５００ないし６００℃の範囲で選択されうる。
【００４４】
前記低融点ガラス粉末の含量は、前記無機成分１００体積部に対して６０ないし９５体積部であることが好ましい。前記低融点ガラス粉末の含量が前記範囲を下回る場合には、焼成時に焼結不十分になる場合があり、前記範囲を超えれば、焼成時にバリアリブ形状が崩れる場合がある。
【００４５】
前記無機成分のうち前記高融点ガラス粉末は、好ましくは平均屈折率が１．５０未満である。前記高融点ガラス粉末としては、以下に制限されないが、Ｓｉ、Ｂ、Ａｌ、Ｂａ、Ｚｎ、Ｍａ及びＣａなどの酸化物を２種以上含む複合酸化物が挙げられ、これらの高融点ガラス粉末は、単独または２種で混合して用いられうる。前記高融点ガラス粉末の具体的な例としては、例えば、ＳｉＯ２−Ｂ２Ｏ３系、ＳｉＯ２−Ｂ２Ｏ３−Ａｌ２Ｏ３系、ＳｉＯ２−Ｂ２Ｏ３−ＢａＯ系、ＳｉＯ２−Ｂ２Ｏ３−ＣａＯ系、ＳｉＯ２−Ｂ２Ｏ３−ＭｇＯ系、ＳｉＯ２−Ａｌ２Ｏ３−ＢａＯ系、ＳｉＯ２−Ａｌ２Ｏ３−ＣａＯ系及びＳｉＯ２−Ａｌ２Ｏ３−ＭｇＯ系の複合酸化物が用いられうる。
【００４６】
前記高融点ガラス粉末の粒子形状は、特別に限定されないが、球形に近いことが好ましく、特に好ましくは球形である。球形に近いほど充填率及び紫外線透過度においてより優秀な特性を示す。
【００４７】
前記高融点ガラス粉末の粒子径は、中央値Ｄ５０が１ないし４μｍ、最小値Ｄｍｉｎは０．１μｍ以上、最大値Ｄｍａｘは２０μｍ以下であることが好ましい。中央値Ｄ５０が１μｍ未満であるか、または最小値Ｄｍｉｎが０．１μｍ未満である場合、露光感度の低下及び焼成時に収縮率が大きく、所望の形態のバリアリブが得られない場合がある。中央値Ｄ５０が５μｍを超えるか、または最大値Ｄｍａｘが２０μｍを超えると、バリアリブの緻密性及びバリアリブ形状の直進性が劣る場合がある。
【００４８】
前記高融点ガラス粉末の軟化温度ＴＳ２は、下記数式２を満足することが好ましい。
【００４９】
【数２】
2008233901.tif 000003
【００５０】
前記高融点ガラス粉末の軟化温度ＴＳ２が（焼成温度＋２０℃）より低い場合、焼成時にバリアリブ形状が崩れるおそれがある。上記数式２で、焼成温度は、バリアリブを形成する工程における焼成温度であり、５００ないし６００℃の範囲で選択されうる。
【００５１】
前記高融点ガラス粉末の含量は、前記無機成分の全量１００体積部に対して５ないし４０体積部であることが好ましい。前記範囲より少ない場合には、焼成時にバリアリブ形状が崩れるおそれがあり、前記範囲を超えると、焼成時に焼結不十分になる場合がある。
【００５２】
本発明の感光性ペースト組成物は、例えば、下記のような方法によって製造される。
【００５３】
まず、溶剤を組合せタンクに入れて光開始剤、添加剤を入れた後に攪拌させて溶かす。次いで、前記組合せタンクにバインダー溶液（バインダーが溶剤に溶解された溶液）を入れて攪拌させて混合した後、架橋剤を入れて攪拌し混合する。混合を完了させた後、混合液をＳＵＳメッシュ＃６００でフィルタリングして感光性ペースト組成物の有機成分を得る。このように調製された有機成分を無機成分と混合してペーストを製造する。即ち、前記無機粉末をプラネタリーミキサー（ＰＬＭ）に入れ、撹拌しながら前記有機成分を徐々に投入する。混合が完了した後、３−ロールミルを３ないし５回実施して機械的に混合する。３−ロールミルの作業の後、ＳＵＳメッシュ＃４００でフィルタリングした後、真空ポンプを利用して脱泡して感光性ペースト組成物を得る。
【００５４】
本発明はまた、前記感光性ペースト組成物を利用して製造されたＰＤＰのバリアリブを提供する。
【００５５】
本発明による感光性ペースト組成物を利用してＰＤＰのバリアリブを形成する工程は、特に制限されない。例えば、上述のように製造された感光性ペースト組成物をスクリーン印刷法やテーブルコータを利用する方法で、アドレス電極及び誘電体が形成されているＰＤＰ板に塗布し、ドライオーブンまたは赤外線（ＩＲ）オーブンで８０ないし１５０℃の温度で５ないし６０分間乾燥させて溶剤をほぼ除去した後、形成されたペースト乾燥膜上にフォトマスクの装着された紫外線露光装置を利用して所定の光量を照射して紫外線を受けた部分に架橋反応を起こさせることによって現像液に不溶にし、現像工程で純水に希釈されたＮａ２ＣＯ３溶液、ＫＯＨ溶液、ＴＭＡＨ溶液またはモノエタノールアミン溶液のような適当なアルカリ現像液で３０℃前後の温度で現像して、未露光の部位を除去してパターンを得、再び電気炉などで５００ないし６００℃で５ないし６０分間焼成することによって残存する有機物を除去し、無機粉末を焼結させて所望のパターンされた膜を形成できる。
【００５６】
前記バリアリブの形成工程において、本発明による感光性ペースト組成物は、有機成分及び無機成分の平均屈折率が何れも１．５未満の値を有するので、従来のフォトリソグラフィ法を適用する場合にも、無機成分と有機成分との間の平均屈折率差が小さく、１回の露光のみでも高解像度及び高精度のバリアリブパターンを製造しうるという長所がある。
【００５７】
本発明のさらに他の実施形態においては、本発明のバリアリブを備えるＰＤＰが提供される。ＰＤＰの製造方法については、従来公知の製造方法が適宜参照されうる。
【実施例】
【００５８】
以下、本発明を実施例を通じてさらに詳細に説明するが、本発明の技術的範囲が下記実施例に限定されるものではない。
【００５９】
＜感光性ペースト組成物の製造＞
＜実施例１＞
バインダー１（ポリ（メチルメタクリレート−ｃｏ−ブチルメタクリレート−ｃｏ−メチルメタクリル酸）共重合体、分子量１２，０００ｇ／ｍｏｌ、酸価１５０ｍｇＫＯＨ／ｇ）６０質量％、バインダー２（ヒドロキシプロピルセルロース、平均分子量（Ｍｗ）＝８０，０００ｇ／ｍｏｌ）２質量％、光開始剤１（２−メチル−１−［４−（メチルチオ）フェニル］−２−モルフォリノプロパン−１−オン）１．５質量％、光開始剤２（２，４−ジエチルチオキサントン）０．５質量％、架橋剤１（メトキシジエチレングリコールアクリレート）２５質量％、架橋剤２（トリメチロールプロパントリアクリレート）１０質量％、保存安定剤（マロン酸）１質量％の組成を有する有機成分に溶解及び粘度調節のために、前記有機成分１００質量部に対して２０質量部の溶剤（テキサノール）を有する感光性ペースト組成物の有機成分を、前述した方法によって製造した。
【００６０】
前記有機成分をガラス基板にコーティングした後に１００℃の温度で１０分間乾燥させた後、屈折率測定計（２０℃、ナトリウムＤ線）を利用して屈折率を測定した。前記有機成分の屈折率は１．４７であった。
【００６１】
前記有機成分（溶剤除外）４０体積％、低融点ガラス粉末（ＳｉＯ２−Ｂ２Ｏ３−Ａｌ２Ｏ３系、無定形、Ｄ５０＝３．２μｍ、屈折率＝１．５０）５０体積％、高融点ガラス粉末（ＳｉＯ２−Ｂ２Ｏ３−ＣａＯ系、無定形、Ｄ５０＝２．５μｍ、屈折率＝１．４０）１０体積％（無機成分の平均屈折率＝１．４８）で構成された感光性ペースト組成物を、前述した方法によって製造した。
【００６２】
＜実施例２＞
前記実施例１で製造された有機成分（溶剤除外）４０体積％、低融点ガラス粉末（ＳｉＯ２−Ｂ２Ｏ３−Ａｌ２Ｏ３−Ｆ系、無定形、Ｄ５０＝３．４μｍ、屈折率＝１．４７）５０．０体積％、高融点ガラス粉末（ＳｉＯ２−Ａｌ２Ｏ３−ＢａＯ系、無定形、Ｄ５０＝２．３μｍ、屈折率＝１．４６）１０．０体積％（無機成分の平均屈折率＝１．４７）で構成された感光性ペースト組成物を、前述した方法によって製造した。
【００６３】
＜比較例１＞
バインダー（ポリ（２，４，６−トリブロモフェニルメタクリレート−ｃｏ−ブチルメタクリレート−ｃｏ−メチルメタクリル酸）共重合体、分子量８，０００ｇ／ｍｏｌ、酸価１５０ｍｇＫＯＨ／ｇ）６２質量％、光開始剤１（２−メチル−１−［４−（メチルチオ）フェニル］−２−モルフォリノプロパン−１−オン）１．５質量％、光開始剤２（２，４−ジエチルチオキサントン）０．５質量％、架橋剤（ビスフェノールＡ変性エポキシジアクリレート）３５質量％、保存安定剤（マロン酸）１質量％の組成を有する有機成分に溶解及び粘度調節のために前記有機成分１００質量部に対して２０質量部の溶剤（テキサノール）を有する感光性ペースト組成物の有機成分を、前述した方法によって製造した。
【００６４】
前記有機成分をガラス基板にコーティングした後に１００℃の温度で１０分間乾燥させた後、屈折率測定計（２０℃、ナトリウムＤ線）を利用して屈折率を測定した。前記有機成分の屈折率は１．５８であった。
【００６５】
前記有機成分（溶剤除外）４０体積％、ガラス粉末（ＳｉＯ２−Ｂ２Ｏ３−ＢａＯ系、無定形、Ｄ５０＝３．３μｍ、屈折率＝１．５８）５０体積％、フィラー（ＳｉＯ２−Ｂ２Ｏ３−ＢａＯ系、無定形、Ｄ５０＝２．７μｍ、屈折率＝１．５７）１０体積％（無機成分の平均屈折率＝１．５７）で構成された感光性ペースト組成物を、前述した方法によって製造した。
【００６６】
＜性能評価＞
まず、前記実施例１、実施例２及び比較例１で製造した感光性ペースト組成物のそれぞれを、６インチガラス基板上にコータを利用して塗布した後、ドライオーブンに入れて１００℃で３０分間乾燥させた。次いで、ストライプ（線間幅＝５０μｍ、ピッチ＝２００μｍ）パターンを有するフォトマスクが装着された高圧水銀ランプ紫外線露光装置を利用して３００ないし７００ｍＪ／ｃｍ２で照射した。照射されたガラス基板は、３０℃で０．４％の炭酸ナトリウム水溶液をノズル圧力１．５ｋｇｆ／ｃｍ２で１２０秒間噴射して現像した後、常温の純水をノズル圧力１．０ｋｇｆ／ｃｍ２で３０秒間噴射して洗浄した。次いで、エアナイフを利用して乾燥させた後、電気焼成炉に入れて５６０℃で２０分間焼成してバリアリブを形成した。次いで、光学顕微鏡を利用して形成されたバリアリブの厚さおよび幅を評価した。
【００６７】
評価結果を下記表１に示す。下記表１で、露光量は、最適のパターン結果を与える値を記載した。
【００６８】
【表１】
2008233901.tif 000004
【００６９】
前記表１で、バリアリブの色は、肉眼で観察したものであり、膜緻密性は、ＳＥＭ（走査電子顕微鏡）で観察した結果であって、膜緻密性は、バリアリブの断面を観察して単位面積のうち満たされていない空の空間の面積を計算して、この値を単位面積から除外した値を相対的に示すものである。すなわち、膜緻密性が１００％であれば、空の空間が全くなくて緻密にバリアリブが形成されているということを意味する。
【００７０】
前記表１の結果から、実施例１及び２による感光性ペースト組成物を利用して製造されたバリアリブは、焼成後に厚さ収縮率が３６％であり、緻密性が良好である一方、比較例１の場合、厚さ収縮率が３１％であり、焼成後に緻密性が実施例１及び２に比べて劣るということが分かる。これは、比較例１に使われたバインダーが熱分解特性が非常に悪くて焼成時分解が十分に起らず、このような影響で焼結も不足であったと判断される。このような結果は、前記表１に示したように、比較例１のバリアリブの色と実施例１及び２のバリアリブの色とを比較しても分かるが、比較例１のバリアリブの色が相対的に黒く現れたが、これは有機成分の分解が十分に起こらなかったことを表す。前記表１で、実施例１の場合、実施例２に比べて露光感度も低下し、上部幅は広い一方、下部幅は狭く現れたが、これは、実施例１で使用した低融点ガラス粉末と高融点ガラス粉末との屈折率差が実施例２に比べて相対的に大きいため、露光時に透光性が低下したためである。
【産業上の利用可能性】
【００７１】
本発明は、ＰＤＰ関連の技術分野に適用可能である。
【図面の簡単な説明】
【００７２】
【図１】従来のＰＤＰの構造を示す部分切開斜視図である。
【符号の説明】
【００７３】
１１０    前方パネル、
１１１    前面基板、
１１１ａ    前面基板の背面、
１１２    Ｙ電極、
１１２ａ、１１３ａ    バス電極、
１１２ｂ、１１３ｂ    透明電極、
１１３    Ｘ電極、
１１４    維持電極対、
１１５    前方誘電体層、
１１６    保護膜、
１２０    後方パネル、
１２１    背面基板、
１２１ａ    背面基板の前面、
１２２    アドレス電極、
１２３    後方誘電体層、
１２４    バリアリブ、
１２５    蛍光体層、
１２６    発光セル。
【図１】
2008233901.tif 000005